给定抽象为获得比常规静电纺丝纤维直径更细的聚丙烯腈(PAN)纳米纤维,采用复合静电纺丝方法制备了聚丙烯腈/醋酸丁酸纤维素(PAN/CAB)复合纳米纤维,再溶解掉复合纳米纤维中的CAB组分,得到超细PAN纳米纤维并对其进行氨基化改性后用于吸附直接红23(DR23)染料.研究了PAN和CAB的混合比例、纺丝溶液质量分数和纺丝液挤出速度3个因素对所得PAN纳米纤维直径的影响,并比较了常规静电纺和复合静电纺制备出的PAN纳米纤维改性后的染料吸附量.实验结果表明:该方法制得的PAN纳米纤维的平均直径在50~80nm范围内,其中当PAN和CAB的质量比为15:85、纺丝溶液质量分数为15%、纺丝液挤出速度为1.5mL/h、纺丝电压为10kV、接收距离为20cm时,得到的PAN纳米纤维的平均直径为50nm;改性后纳米纤维对DR23的平衡吸附量达833mg/g.，列出4 关键字。
复合静电纺, 相分离, 超细纳米纤维, 染料吸附